ИЗДЕЛИЯ С ПОКРЫТИЕМ, ДЕМОНСТРИРУЮЩИЕ ПРОЗРАЧНОСТЬ ДЛЯ ЭЛЕКТРОМАГНИТНОГО ИЗЛУЧЕНИЯ, И СПОСОБ СНИЖЕНИЯ НАКОПЛЕНИЯ ЗАГРЯЗНЕНИЙ НА ПОДЛОЖКЕ

1. Изделие с покрытием, содержащее:
(1) подложку, прозрачную для электромагнитного излучения с частотой от 22 до 81 ГГц; и
(2) отверждаемую пленкообразующую композицию, нанесенную на по меньшей мере одну поверхность подложки и отвержденную на ней, причем отверждаемая пленкообразующая композиция содержит:
(a) первый пленкообразующий полимер, имеющий реакционноспособные функциональные группы и полученный из реакционной смеси, содержащей по меньшей мере один гидрофобный мономер, присутствующий в реакционной смеси в количестве от 4 до 15 массовых процентов в расчете на общую массу мономеров в реакционной смеси, причем первый пленкообразующий полимер (a) содержится в отверждаемой пленкообразующей композиции в количестве от 20 до 40 массовых процентов в расчете на общую массу твердых веществ смолы в отверждаемой пленкообразующей композиции;
(б) второй пленкообразующий полимер, отличный от первого пленкообразующего полимера (a) и полученный из реакционной смеси, содержащей по меньшей мере один гидрофобный мономер, содержащий силоксан, причем гидрофобный мономер в реакционной смеси, используемой для получения второго пленкообразующего полимера (б), содержится в реакционной смеси в количестве от 15 до 60 массовых процентов в расчете на общую массу мономеров в реакционной смеси, и причем второй пленкообразующий полимер (б) содержится в отверждаемой пленкообразующей композиции в количестве от 0,5 до 15 массовых процентов в расчете на общую массу твердых веществ смолы в отверждаемой пленкообразующей композиции; и
(в) отвердитель, содержащий функциональные группы, реакционноспособные по отношению к реакционноспособным функциональным группам в (a);
при этом второй пленкообразующий полимер (б) обладает большей гидрофобностью, чем первый пленкообразующий полимер (а), и при нанесении отверждаемой пленкообразующей композиции на подложку с формированием слоя покрытия первый пленкообразующий полимер (а) распределен по всему слою покрытия, а концентрация второго пленкообразующего полимера (б) выше в поверхностной области слоя покрытия, чем концентрация второго пленкообразующего полимера (б) в области основной массы слоя покрытия; и при этом изделие с покрытием демонстрирует пропускание электромагнитного излучения с частотой от 22 до 81 ГГц в диапазоне от 70% до 100%.
2. Изделие с покрытием по п. 1, в котором гидрофобный мономер в реакционной смеси, используемой для получения первого пленкообразующего полимера (а), выбран из по меньшей мере одного из силоксана, 2,2,3,3,4,4,5,5,6,6,7,7-додекафторгептил (мет)акрилата, 3,3,4,4,5,5,6,6,7,7,8,8,9,9,10,10,11,11,12,12,12-генэйкозафтордодецил (мет)акрилата, 3,3,4,4,5,5,6,6,7,7,8,8,9,9,10,10,10-гептадекафтордецил (мет)акрилата, 2,2,3,3,4,4,4-гептафторбутил (мет)акрилата, 2,2,3,4,4,4-гексафторбутил (мет)акрилата, 1,1,1,3,3,3-гексафторизопропил (мет)акрилата, 2,2,3,3,4,4,5,5-октафторпентил (мет)акрилата, 2,2,3,3,3-пентафторпропил (мет)акрилата, 1H,1H,2H,2H-перфтордецил (мет)акрилата, 2,2,3,3-тетрафторпропил (мет)акрилата, 3,3,4,4,5,5,6,6,7,7,8,8,8-тридекафтороктил (мет)акрилата, 2,2,2-трифторэтил (мет)акрилата и 2-[(1′,1′,1′-трифтор-2′-(трифторметил)-2′-гидрокси)пропил]-3-норборнил (мет)акрилата.
3. Изделие с покрытием по п. 1, отличающееся тем, что реакционная смесь, используемая для получения второго пленкообразующего полимера (б), дополнительно содержит мономер, имеющий функциональную группу, реакционноспособную по отношению к функциональным группами отвердителя (в).
4. Изделие с покрытием по п. 1, отличающееся тем, что отвердитель (в) включает полиизоцианат.
5. Изделие с покрытием по п. 1, отличающееся тем, что отверждаемая пленкообразующая композиция дополнительно содержит (г) дополнительный пленкообразующий компонент смолы, (i) отличный от первого и второго пленкообразующих полимеров (а) и (б); и (ii) имеющий функциональные группы, которые являются реакционноспособными по отношению к по меньшей мере одному другому компоненту отверждаемой пленкообразующей композиции.
6. Изделие с покрытием по п. 5, отличающееся тем, что дополнительный пленкообразующий компонент смолы (г) содержит акриловый полиол и/или сложный полиэфирполиол и аминопласт.
7. Изделие с покрытием по п. 1, отличающееся тем, что отверждаемая пленкообразующая композиция является прозрачной для видимого света.
8. Изделие с покрытием по п. 1, отличающееся тем, что подложка содержит пластик, а отверждаемая пленкообразующая композиция дополнительно содержит (г’) насыщенную жирную кислоту и (д) оловосодержащий катализатор.
9. Изделие с покрытием по п. 1, отличающееся тем, что подложка включает компонент транспортного средства.
10. Изделие с покрытием по п. 9, отличающееся тем, что транспортное средство представляет собой автономное транспортное средство.
11. Изделие с покрытием по п. 9, отличающееся тем, что реакционная смесь, используемая для получения второго пленкообразующего полимера (б), дополнительно содержит мономер, имеющий функциональную группу, реакционноспособную по отношению к функциональным группами отвердителя (в).
12. Компонент транспортного средства с покрытием, включающий:
(1) подложку, прозрачную для электромагнитного излучения с частотой от 22 до 81 ГГц; и
(2) отверждаемую пленкообразующую композицию, нанесенную на по меньшей мере одну поверхность подложки и отвержденную на ней, причем отверждаемая пленкообразующая композиция содержит:
(a) первый пленкообразующий полимер, полученный из по меньшей мере одного гидрофобного мономера и имеющий реакционноспособные функциональные группы, где гидрофобный мономер присутствует в реакционной смеси в количестве от 4 до 15 массовых процентов в расчете на общую массу мономеров в реакционной смеси и выбран из по меньшей мере одного из силоксана, 2,2,3,3,4,4,5,5,6,6,7,7-додекафторгептил (мет)акрилата, 3,3,4,4,5,5,6,6,7,7,8,8,9,9,10,10,11,11,12,12,12-генэйкозафтордодецил (мет)акрилата, 3,3,4,4,5,5,6,6,7,7,8,8,9,9,10,10,10-гептадекафтордецил (мет)акрилата, 2,2,3,3,4,4,4-гептафторбутил (мет)акрилата, 2,2,3,4,4,4-гексафторбутил (мет)акрилата, 1,1,1,3,3,3-гексафторизопропил (мет)акрилата, 2,2,3,3,4,4,5,5-октафторпентил (мет)акрилата, 2,2,3,3,3-пентафторпропил (мет)акрилата, 1H,1H,2H,2H-перфтордецил (мет)акрилата, 2,2,3,3-тетрафторпропил (мет)акрилата, 3,3,4,4,5,5,6,6,7,7,8,8,8-тридекафтороктил (мет)акрилата, 2,2,2-трифторэтил (мет)акрилата и 2-[(1′,1′,1′-трифтор-2′-(трифторметил)-2′-гидрокси)пропил]-3-норборнил (мет)акрилата, причем первый пленкообразующий полимер (a) содержится в отверждаемой пленкообразующей композиции в количестве от 20 до 40 массовых процентов в расчете на общую массу твердых веществ смолы в отверждаемой пленкообразующей композиции;
(б) второй пленкообразующий полимер, отличный от первого пленкообразующего полимера (a) и полученный из реакционной смеси, содержащей по меньшей мере один гидрофобный мономер, содержащий силоксан, причем гидрофобный мономер в реакционной смеси, используемой для получения второго пленкообразующего полимера (б), содержится в реакционной смеси в количестве от 15 до 60 массовых процентов в расчете на общую массу мономеров в реакционной смеси, и причем второй пленкообразующий полимер (б) содержится в отверждаемой пленкообразующей композиции в количестве от 0,5 до 15 массовых процентов в расчете на общую массу твердых веществ смолы в отверждаемой пленкообразующей композиции; и
(в) отвердитель, содержащий функциональные группы, реакционноспособные по отношению к реакционноспособным функциональным группам в (a);
при этом второй пленкообразующий полимер (б) обладает большей гидрофобностью, чем первый пленкообразующий полимер (а), и при нанесении отверждаемой пленкообразующей композиции на подложку с формированием слоя покрытия первый пленкообразующий полимер (а) распределен по всему слою покрытия, а концентрация второго пленкообразующего полимера (б) выше в поверхностной области слоя покрытия, чем концентрация второго пленкообразующего полимера (б) в области основной массы слоя покрытия; и при этом изделие с покрытием демонстрирует пропускание электромагнитного излучения с частотой от 22 до 81 ГГц в диапазоне от 70% до 100%,
причем компонент транспортного средства включает в себя по меньшей мере одно из колеса, бампера, крыла, капота, двери и панели.
13. Способ уменьшения накопления загрязнений на подложке, прозрачной для электромагнитного излучения с частотой от 22 до 81 ГГц, включающий:
(1) нанесение первого покрытия, содержащего пигментированную отверждаемую пленкообразующую композицию, на по меньшей мере часть подложки с формированием подложки с покрытием;
(2) нанесение прозрачной отверждаемой пленкообразующей композиции на по меньшей мере часть подложки с покрытием, сформированной на этапе (1), перед отверждением первого покрытия с формированием подложки с многослойным покрытием, при этом прозрачная отверждаемая пленкообразующая композиция содержит:
(a) первый пленкообразующий полимер, имеющий реакционноспособные функциональные группы и полученный из реакционной смеси, содержащей по меньшей мере один гидрофобный мономер, присутствующий в реакционной смеси в количестве от 4 до 15 массовых процентов в расчете на общую массу мономеров в реакционной смеси, причем первый пленкообразующий полимер (a) содержится в прозрачной отверждаемой пленкообразующей композиции в количестве от 20 до 40 массовых процентов в расчете на общую массу твердых веществ смолы в отверждаемой пленкообразующей композиции;
(б) второй пленкообразующий полимер, отличный от первого пленкообразующего полимера (a) и полученный из реакционной смеси, содержащей по меньшей мере один гидрофобный мономер, содержащий силоксан, причем гидрофобный мономер в реакционной смеси, используемой для получения второго пленкообразующего полимера (б), содержится в реакционной смеси в количестве от 15 до 60 массовых процентов в расчете на общую массу мономеров в реакционной смеси, и причем второй пленкообразующий полимер (б) содержится в прозрачной отверждаемой пленкообразующей композиции в количестве от 0,5 до 15 массовых процентов в расчете на общую массу твердых веществ смолы в отверждаемой пленкообразующей композиции; и
(в) отвердитель, содержащий функциональные группы, реакционноспособные по отношению к реакционноспособным функциональным группам в (a);
причем второй пленкообразующий полимер (б) обладает большей гидрофобностью, чем первый пленкообразующий полимер (а); и
(3) нагревание подложки с многослойным покрытием, сформированной на этапе (2), до температуры и в течение времени, достаточных для отверждения пленкообразующей композиции.